ボビン上に巻き取られた糸のパッケージであって、前記ボビンが円筒状のボビンであり、前記パッケージがオープンプレシジョン巻パッケージまたはオープンステッププレシジョン巻パッケージであり、前記パッケージが2つの端部を有し、前記各端部のリガチャ数が8~25であり、前記糸はがヤング率が少なくとも30GPaの高ヤング率糸であるパッケージ。ボビン上に巻き取られた糸のパッケージであって、解舒速度150m/分のオーバーエンド解舒法OETOとして1000mについて測定した平均解舒張力の正規化標準偏差が1.5未満であり、好ましくは解舒張力の正規化標準偏差が1.25未満であり、より好ましくは解舒張力の正規化標準偏差が1.1未満であるパッケージ。前記各端部のリガチャ数が11~19である、請求項1または2に記載のパッケージ。前記糸が幅、Wyarnを有し、前記パッケージのδ値が2Wyarn~100Wyarn、好ましくはδ値が2Wyarn~20Wyarnである、請求項1~3のいずれか1項に記載のパッケージ。前記綾角が75°~86°であり、好ましくは前記綾角が78°~85°である、請求項1~4のいずれか1項に記載のパッケージ。前記パッケージの硬度が50°Sh~80°Shであり、好ましくは前記パッケージの硬度が60°Sh~75°Shである、請求項1~5のいずれか1項に記載のパッケージ。前記端部から1cmの前記パッケージの硬度と前記パッケージの中央の前記パッケージの硬度との差が10°Sh未満であり、好ましくは前記端部から1cmの前記パッケージの硬度と前記パッケージの中央の前記パッケージの硬度との差が5°Sh未満である、請求項1~6のいずれか1項に記載のパッケージ。前記糸は、ヤング率が少なくとも50GPaの高ヤング率糸であり、好ましくは前記糸は、ヤング率が少なくとも75GPaの高ヤング率糸であり、より好ましくは前記糸は高性能ポリエチレン糸であり、最も好ましくは前記糸はゲル紡糸UHMWPE糸である、請求項1~7のいずれか1項に記載のパッケージ。前記糸の靭性が少なくとも約13cN/dtexであり、好ましくは前記糸の靭性が少なくとも20cN/dtex、より好ましくは前記糸の靭性が少なくとも30cN/dtex、例えば、少なくとも35cN/dtexであり、任意選択により前記糸の靭性が75cN/dtex未満である、請求項1~8のいずれか1項に記載のパッケージ。前記糸の幅が約0.5mm未満であり、好ましくは前記糸の幅が約0.1mmであり、より好ましくは前記糸の幅が約50μm未満である、請求項1~9のいずれか1項に記載のパッケージ。フィラメントの幅が17μm未満であり、好ましくはフィラメント幅が12μm未満である、請求項1~10のいずれか1項に記載のパッケージ。前記糸の線密度が500dtex以下、好ましくは120dtex以下、より好ましくは45dtex以下、最も好ましくは20dtex以下である、請求項1~11のいずれか1項に記載のパッケージ。前記端部の少なくとも一方に綾乱れが生じ、好ましくは前記端部の少なくとも一方がテーパー状になっているか、ジグザグ形になっているか、またはある範囲でランダムに分配されており、より好ましくは前記端部の少なくとも一方が外側の方にテーパー状になっている、請求項1~12のいずれか1項に記載のパッケージ。高ヤング率糸のパッケージの巻取方法であって、-円筒状のボビンを提供する工程、-高ヤング率糸を前記ボビン上に巻き取って、2つの端部を有するパッケージを形成する工程、を含み、前記巻取パターンがオープンプレシジョン巻であり、前記各端部のリガチャ数が8~25であり、好ましくは前記各端部のリガチャ数が11~19である方法。前記糸が幅、Wyarnを有し、前記巻取パターンのδ値が2Wyarn~100Wyarnであり、綾角が75°~86°であり、好ましくは綾角が78°~85°であり、および/またはδ値が2Wyarnおよび20Wyarnである、請求項14に記載の方法。前記巻取パターンが前記綾角のステップを少なくとも1つ含み、好ましくは前記巻取パターンが前記綾角のステップを少なくとも2つ含み、より好ましくは前記巻取パターンが綾角のステップを少なくとも3つ、例えば、綾角のステップを5~25含む、請求項14または15に記載の方法。製紐、製編、製織、および/または撚合により糸構造物を製造するための請求項1~12のいずれか1項に記載のパッケージの使用であって、好ましくは前記糸構造物が医療器具である、または医療器具の一部を形成する使用。[実施例]解舒張力をHonigmann解舒性能試験機UPT-100で測定し、HonigmannHCC-PPTソフトウェアパッケージを使用して解析した。解舒張力は、解舒速度150m/分、ボビンと糸道との距離50cmでオーバーエンド解舒法OETOとして測定した。糸道は、セラミックAl2O3糸道であった。ボビンは水平に配置し、ボビンの中心と糸道は同じ高さになるように配置した。試験長は1000mであり、その後、結果をHonigmannHCC-PPTソフトウェアパッケージを使用して解析した。[比較例1]DSMDyneemaから市販されている110dtexのUHMWPEのHPPE撚糸110dtextwistedHPPTofUHMWPEyarnを、オープンプレシジョン巻パッケージでSAHM260XE上に巻き取った。糸幅は約141μm、パッケージ長は200mmであり、綾角は75°~84°に保たれ、δ値は2.2mmであり、端部のリガチャ数は4であり、糸張力は80cNであった。解舒は前述のように行った。図3に、測定した解舒張力を示す。ほとんどの時間、解舒張力が非常に低くても、多数の張力ピークが現れることが分かった。ピークは主に、パッケージ端部の周囲に集中しているように見えた。[実施例2]DSMDyneemaから市販されている110dtexのUHMWPEのHPPE撚糸を、本発明のオープンプレシジョン巻パッケージでSAHM260XE上に巻き取った。糸幅は約148μm、パッケージ長は200mmであり、綾角は79°~81°に保たれ、δ値は1.0mmであり、端部でのリガチャ数は11であり、糸張力は80cNであった。解舒は前述のように行った。図4に、測定した解舒張力を示す。平均張力とピーク張力は共に非常に低いことが分かった。実施例1と比較して、かなり低いピークは、より規則的なパターンになっている。[考察]表1にHonigmannHCC-PPTソフトウェアパッケージから抽出したデータを要約する。表1に見られるように、本発明のパッケージ実施例2は、全てのパラメータについて、比較例のパッケージより明らかに性能が優れており、その結果、PPFが12倍より大きく改善されている。これはまた、正規化標準偏差についても見られ、本発明のパッケージの正規化標準偏差は、比較例1のパッケージの正規化標準偏差の約半分である。得られる実施形態は物理的に実現可能ではないと当業者が直ぐに分からない限り、本明細書に記載の本発明の実施形態の個々の特徴または特徴の組み合わせ、およびその明白な変形を本明細書に記載の他の実施形態の特徴と組み合わせることができる、または、それらの代わりに本明細書に記載の他の実施形態の特徴を使用することができる。